FR 2378814 A1 19780825 FR 7802347 A 19780127 Cette invention concerne des résines synthétiques en mélange, et plus particulièrement, une composition de poly (oxyphénylène) modifiée au caoutchouc et son procédé de fabrication. On connaît les poly (oxyphénylènes) et ils sont décrits dans de nombreuses publications, parmi lesquelles les brevets des Etats-Unis d'Amerique N 3 306 874, 3 306 875, 3 257 357 et 3 257 358. Les poly (oxyphénylènes) de masse molaire élevée sont des matériaux thermoplastiques techniques à haute performance qui présentent des viscosités de fusion et des points de ramollissement relativement élevés, c'est-à-dire supérieurs à 275?c, et qui sont utiles pour de nombreuses applications commerciales nécessitant une bonne résistance à température élevée, parmi es- quelles on peut citer la formation de films, de fibres et d'articles moulés. On sait aussi que, bien qu'ils possèdent les propriétés avantageuses ci-dessus, ils présentent certaines propriétés qui sont contre-indiquées par certaines utilisations commerciales. Par exemple, les pièces moulées à partir de poly (oxyphénylènes) sont quelque peu fragiles à cause de leur faible résistance aux chocs De plus, on considère que les viscosités de fusion et les points de ramolissement relativement élevés sont un inconvénient pour beaucoup d'applications.On peut former des films et des fibres à partir d'un poly (oxyphénylène) à l'échelle commerciale en utilisant des techniques en solution, mais la transformation à l'état fondu n'est pas intéressante du point de vue commercial à cause des températures elevées requises, necessaires pour ramollir le polymère et les difficultés que cela entraine comme l'instabilité, le changement de couleur et la nécessité d'utiliser un équipement particulièrement conçu pour ce procédé de transformation à des températures élevées. On peut former des articles moulés par des techniques de transformation à l'état fondu, mais les températures élevées sont encore défavorables. On sait, dans la technique, que l'on peut changer matériellement les propriétés des poly (oxyphénylènes) en les mélange geant avec d'autres polymères. Le brevet des Etats-Unis d'Ame- rique 3 379 792 décrit, par exemple, un procédé pour améliorer l'aptitude à la transformation à l'état fondu des poly (oxyphénylènes). Selon ce brevet, on améliore les propriétés d'écou lement des poly (oxyphénylènes) en les mélangeant avec environ 0,1 à 25 parties en poids d'un polyamide. On décrit, dans le brevet des Etats-Unis d'Amérique 3 361 851, une composition de poly (oxyphénylène) comprenant un poly (oxyphénylène) en mélange avec une polyoléfine. On ajoute la polyoléfine pour améliorer la résistance aux chocs et la résistance aux solvants agressifs. Dans le brevet des Etats-Unis d'Ameriaue 3 383 435, on fournit un moyen pour améliorer simultanément l'aptitude à la transformation à l'état fondu des poly (oxyphénylènes) et beaucoup des propriétés du polystyrène. L'invention de ce brevet est base sur la découverte que l'on peut combiner les polystyrènes modifiés, en toutes proportions, pour obtenir des mélanges dont beaucoup de propriétés sont améliorées par rapport à celles de chacun des constituants. Le brevet des Etats-Unis d'Amérique 3 383 435 présente une realisation recommandée qui est une composition comprenant un polystyrène renforcé au caoutchouc hautement résistant aux chocs et un poly (oxy dialkyl-2,6 phénylène-1,4). On recommande cette composition parce qu'elle satisfait aux objectifs mentionnés d'amélioration de l'aptitude à la transformation à l'état fondu du poly (oxyphénylène) et présente l'avantage sunplémentaire d'améliorer la résistance aux chocs des pièces moulées à partir du mélange. De plus, on peut déterminer sur commande la composition du mélange de poly (oxyphénylène) et de polystyrène hautement résistant aux chocs pour obtenir des propriétés prédéterminées qui se situent entre celles du polystyrène et celles du poly (oxyphénylène) en réglant le rapport des deux polymères.Ceci est du au fait que b mélange présente un ensemble unique de. propriétés thermodynamiques et non pas deux ensembles distincts de propriétés - c'est-à-dire une pour chacun des constituants du mélange comme c'est classique pour les mélanges de l'art antérieur. On a trouvé que c'etait la teneur en caoutchouc ou en polybutadiène hautement résistant aux chocs qui améliorait la résistance aux chocs du poly (oxyphénylène), et à cet égard, on a encore trouvé que l'amélioration de la résistance aux chocs était directement proportionnelle à la teneur en caoutchouc du polystyrène. Puisqu'une résistance aux chocs élevée est une propriété avantageuse pour une pièce moulée, il semble donc qu'un procédé évident pour améliorer la résistance aux chocs puisse consister à mélanger le poly (oxyphénylène) avec un polystyrène modifié au caoutchouc ayant une teneur élevée en polybutadiène. On est toutefois limité en pratique, car les polystyrènes modifiés au caoutchouc disponibles dans le commerce n'ont pas une teneur en butadiène aussi élevée.qu' elle devrait l'être à cet effet. Un autre procédé qui pourrait sembler évident pour augmenter la teneur en caoutchouc, serait d'ajouter du polybutadiène à un mélange du polystyrène et du poly (oxyphénylène) en poudre avant la transformation, par exemple, avant l'extrusion sous forme de pastilles. On a toutefois découvert, qu'à cause de la nature caoutchouteuse du polybutadiène, les particules de polybutadiène ont tendance à s'agglomérer ou à s'aggréger au cours de l'opération de transformation, en créant des nodules ou des agrégats relativement gros de polybutadiène à l'intérieur de la pièce moulée.En conséquence, beaucoup de propriétés physiques de la pièce moulée sont dégradées. Pour remédier à cette diffi culté, on a préparé de très petites particules de polybutadiène en congelant des particules plus grandes disponibles dans le commerce et en broyant les particules congelées avant de les mélanger avec le poly (oxyphenylene) et avec le polystyrène. I1 s'agit d'un procédé apparemment irréalisable pour la préparation des mélanges. Dans le brevet des Etats-Unis d'Amerique 3 663 661, on décrit un procédé tour augmenter la teneur en caoutchouc d'un poly (oxyphénylène) en évitant les difficultés notées précédemment. Le procédé comprend la polymérisation d'un phénol monomère pour obtenir un poly (oxyphénylène) de masse molaire élevée dans un milieu réactionnel qui renferme du caoutchouc solvaté, et la récupération des constituants polymères à partir de.la solution sous forme d'un précipité en mélangeant à ce milieu réactionnel un agent de précipitation non-solvant. Aorès séchage, le préci- pité recueilli est constitué par une poudre s'écoulant librement composée du poly (oxyphénylène) et du caoutchouc, poudre qui convient pour des opérations de moulage, par exemple, par extrusion, formage à froid, etc. On pense que la poudre obtenue par ce procédé diffère d'un simnle mélange homogène de poly (oxyphé nylène) et de caoutchouc à cause d'un greffage ou d'une coréaction possible entre le noly (oxyphénylène) et le caoutchouc pen- dant la réaction de polymérisation. La présente invention remédie également aux difficultés notées précédemment et fournit un moyen pour augmenter la teneur en polybutadiène d'une composition préhomogénéisee de poly (oxyphénylène) - polvstvrène. On peut ajouter à la fois du polybuta- diène et d'autres caoutchoucs à un poly (oxyphénylène), avec ou sans autres additifs polymères. Le procédé de la présente invention comprend la préparation d'une solution d'un poly (oxyphény- lène) et d'un caoutchouc préhomogénéisé dans un milieu solvant et la récupération des solides à partir de la solution en y mélangeant un non-solvant.Le précipité recueilli est constitué par un mélange homogène finement divisé du poly (oxyphénylène) et du caoutchouc que l'on teut transformer pour le mettre sous n'im- porte quelle forme voulue, nar exemole, par moulage oar compres- sion, extrusion, etc. Les pièces moulées formées à partir de mélanges en poudre préparés conformément au procédé de cette invention sont donc dépourvues d'agrégats relativement plus gros de caoutchouc. Les poly (oxyphénylènes) qui font partie de cette invention présentent, de préférence, pour motif de base, un motif répondant à la formule dans laquelle l'atome d'oxygenedu groupe éther d'un motif est relié au noyau benzénique du motif adjacent, n est un entier tosi- tif et est au moins égal à 100, et chacun des groupes Q représente un substituant monovalent choisi parmi l'hydrogène, les halogènes, les radicaux hydrocarbonés, les radicaux hydrocarbonés halogénés et les radicaux oxyhydrocarbonés halogénés ayant au moins deux atomes de carbone entre l'atome d'halogène et le noyau phényle et les radicaux oxyhydrocarbonés.On peut trouver des exemples de poly (oxyphénylènes) correspondant à la formule ci dessus dans les brevets des Etats-Unis d'Amérique 3 306 874, 3 306 875, 3 257 357 et 3 257 358 précédemment cités. Dans les poly (oxyphénylènes) les plus recommandés, chacun des groupes Q représente un radical alkyle, et particulièrement un radical alkyle ayant de 1 à 4 atomes de carbone. Le poly (oxyphénylène) le plus recommandé est le poly (oxy diméthyl-2,6 phénylène-1 ,4). Comme on l'a noté précédemment, on peut utiliser les poly (oxyphénylènes) conformes à cette invention, seuls ou en combinaison avec une résine supolementaire, de préférence un polysty rène, et mieux encore un polystyrène hautement résistant aux chocs.Comme on l'a décrit dans le brevet des Etats-Unis d'Amérique 3 383 435 précédemment cité, la résine de styrène que l'on peut combiner avec le poly (oxyphénylène) comprendra au moins 25 % en poids- de motifs polymères dérivés d'un monomère répondant à la formule dans laquelle R représente l'hydrogène, un groupe alkyle inférieur ou un halogène ; i représente un élément choisi dans le groupe constitué par le groupe vinyle, l'hydrogène, les halogènes, et les radicaux alkyles avant de 1 à 4 atomes de carbone et p est égal à O ou à un nombre entier compris entre 1 et 5. La résine de styrène la plus recommandée pour satisfaire aux objets de cette invention est constituée par du polystyrène en mélange avec d'environ 30 à 35 % de polybutadiène. Pour être plus brefs, le terme "composition de poly (oxyphénylène)", tel qu'il est utilisé ici, comprendra, les poly (oxyphénylènes) seuls ou en mélange avec une autre résine comme les polystyrènes décrits plus haut. De plus,. il faut comprendre que ce terme couvre des poly (oxyphénylènes) contenant d'autres additifs, comme cela semblera évident à l'homme de l'art par exemple, des stabilisants, des pigments, des plastifiants, etc. Selon cette invention on ajoute un caoutchouc à la composition de poly (oxyphénylène) principalement pour améliorer sa résistance aux chocs. Bien que le polybutadiène soit le caoutchouc que l'on a utilisé jusqu'ici en liaison avec le poly (oxyphénylène) (ajouté à la composition sous forme de polystyrène hautement résistant aux chocs); &num; la présente invention rend pos- sible l'addition de n'importe quel caoutchouc, avec, en résultat, une amélioration de la résistance aux chocs, bien que le polybu butadiène constitue encore la réalisation la plus recommandée, dans la mesure ou il semble apporter les améliorations les plus importantes. On peut citer comme exemples d'autres caoutchoucs qui font partie de la présente invention, les polybutadiènes modifiés, comme les polybutadiènes à terminaison hydroxy et carboxy, les polychlorobutadiènes, appelés néoprènes dans le commerce, les polyisobutylènes, y compris des copolymères avec l'isoprène, le polyisoprène, des copolymères d'éthylène et de propylène, des copolymères de diverses dioléfines et de nitriles acryliques, des caoutchoucs thiokols, des caoutchoucs de polysulfures, des caoutchoucs acryliques, des polyuréthanes, des copolymères de butadiène ou d'isoprène et de divers comonomères comme le méthocrylate de méthyle, le dichloro-3,4-tk-méthylstyrène, la mé- thylisopropénylcétone, la vinylpyridine, le styrène et les autres monomères insaturés voisins, les caoutchoucs de polyéthers, les caoutchoucs d'épichlorhydrine, etc. La quantité de caoutchouc ajoutée à la comoosition n'est pas critique pour l'invention, l'amélioration de la résistance aux chocs étant directement proportionnelle à la concentration en caoutchouc. Toutefois, selon le caoutchouc particulier utilisé, il existe une concentration maximum au delà de laquelle les particules de caoutchouc commencent à s'agglutiner et à former des nodules à l'intérieur de la pièce moulée, dégradant ainsi diverses propriétés physiques. On donne ici un maximum de 30 % en poids de caoutchouc, pour établir une ligne directrice, mais cette teneur neut varier avec le caoutchouc utilisé comme on l'a noté précédemment. En dessous de 1 % de caoutchouc, on obtient peu d' amélioration de la résistance aux chocs et cette teneur représente en pratique une valeur minimum pour satisfaire aux objets de la présente invention. On recommande pour le caoutchouc une gamme comprise entre environ 5 et 20 % en poids du mélange. Quand on utilise d'autres résines avec les poly (oxyphénylènes) comme les polystyrènes ou le polystyrène hautement résistant aux chocs, on les emploie dans leurs quantités habituelles. Une composition particulièrement recommandée, conformément à cette invention, comprend un poly (oxyphénylène) en une quantité de 30 à 50 % en poids, un polystyrène en une quantité de 30 à 50 % et un caoutchouc en une quantité de 5 à 20 %. Comme on l'a noté précédemment, on prépare le mélange de polymère et de caoutchouc en préparant une solution comprenant le poly (oxyphénylène), les autres constituants du mélange et le caoutchouc dans un milieu solvant et en précipitant le mélange par addition d'un agent de précipitation non-solvant classique. I1 faut noter que la récupération d'un polymère à l'aide d'un non-solvant n'est pas nouveau dans la technique, et que l'on a utilisé de. tels procédés jusqu'a ce jour pour récupérer-un poly (oxyphénylène) pur par précipitation à l'aide d'un non-solvant alcoolique comme le méthanol à partir d'une solution dans un solvant comme le benzène. L'invention réside ici en la préparation et la transformation d'un mélange de poly (oxyphénylène) et de caoutchouc en évitant les difficultés de l'art antérieur comme la formation de nodules, etc. Connaissant l'idée directrice de l'invention, et les polymères concernés, le choix des combinaisons du solvant et du nonsolvant qui conviennent sera évident pour l'homme de l'art et on pourra facilement déterminer les solvants et les non-solvants qui conviennent en se reportant aux manuels classiques et par une expérimentation de routine. En général, le solvant devra être un bon solvant du poly (oxyphénylène), bien qu'il soit seulement nécessaire qu'il soit un assez bon solvant du caoutchouc, une dissolution incomplète du caoutchouc étant satisfaisante. A cet égard, le terme "caoutchouc solvate" est supposé signifier un caoutchouc complètement ou partiellement dissout dans le milieu solvant.Les solvants-recommandés pour satisfaire aux objets de cette invention sont les solvants aromatiques monocycliques comme le benzène, le toluène, le xylène, et leurs formes halogénées comme le dichlorobenzène. Les solvants aliphatiques halogénés comme le trichloroéthylène et le perchloroéthylène constituent d'autres bons solvants.On peut citer, parmi les bons non-solvants, à la fois des poly (oxyphénylènes) et de la plupartdes caoutchoucs, des alcools comme l'alcool méthylique, l'alcool éthylique, l'alcool isopropylique, l'alcool n-propylique, l'alcool n-butylique, l'alcool butylique secondaire et l'alcool (carbonyl)méthylisobutylique, des esters comme l'acétate d'éthyle, l'acétate d'isopropyle, l'acétate de n-butyle, l'acétate de butyle secondaire, l'acétate d'amyle, l'astate de méthylamyle, l'acétate d'hexyle, l'acétate de methoxy-2 éthyle, l'acétate d'ethoxy-2 éthyle, l'acétate de but-oxy-2-éthyle les les éthers de glycols comme le méthoxy-2 éthanol, le butoxy-2 éthanol, le Imé- thoxy-2 éthoxy)-2 éthanol, 1' (éthoxy-2 éthoxy)-2 éthanol, le(butoxy-2 ethoxy)-2 éthanol. Les solvants les plus recommandés sont les solvants aromatiques, en particulier les solvants hydrocarbonés monocycliques comme le benzène et le toluène. Les non-solvants les plus recommandés sont les alcools, en particulier les alcools aliphatiques qui ont de 1 à 4 atomes de carbone comme le méthanol et I'étha- nol. I1 est évident que bien que l'on ai indiqué les solvants et les non-solvants ci-dessus, comme convenant généralement, comme exemples, il peut exister diverses combinaisons de poly (oxyphénylènes) et de caoutchouc particuliers pour lesquelles un ou plusieurs des solvants et des non-solvants précédemment cités ne conviennent pas, et ainsi, le choix d'un solvant ou d'un nonsolvant particulier dépendra des polymères particuliers utilisés. Pour la réalisation de la présente invention, la concentration en poly (oxyphénylène) et en caoutchouc dans le solvant avant la précipitation n'est pas critique à condition que la quantité de caoutchouc soit composée entre 0,5 et 30 % en poids. Ils peuvent en général être contenus dans la solution en une quantité allant jusqu'aux limites de solubilité pour le solvant particulier utilisé. On recommande, de préférence un milieu réactionnel contenant d'environ 10 à 30 E en poids de constituants polymères. On recueille le mélange de poly (oxyphénylène) et de caoutchouc à partir de la solution en la'mélangeant avec un non-solvant des matériaux. On y parvient en ajoutant doucement le milieu de réaction contenant le poly (oxyphénylène) et le caoutchouc au non-solvant et en recueillant le précipité au fur et à mesure de sa formation. Pour obtenir une poudre homogène ayant une taille de particules relativement petite, on agite de préférence le nonsolvant à l'aide d'un agitateur à vitesse élevée pendant l'addition de la solution au non-solvant. On a trouvé que la vitesse d'addition et le degré d'agitation du non-solvant ne sont pas critiques. Si on utilise des solutions contenant plus d'environ 35 % en poids de caoutchouc dans le procédé de mélange avec le solvant, on a trouve qu'on pouvait obtenir soit une poudre.grossière soit un produit désagrégé. On recueille le précipité à partir du non-solvant selon des techniques connues comme la filtration ou la centrifugation. Après -les avoir recueillies, on sèche les poudres et on les moule sous n'importe quelle forme voulue en utilisant des procédés de moulage classiques. On peut, par exemple, faire passer les poudres dans une extrudeuse et les découper en pastilles pour les mouler ensuite. On peut aussi mouler les poudres directement à la forme voulue. Le procédé de transformation particulier utilisé ne fait pas partie de cette invention.Avant le moulage, on peut aussi mélanger le mélange de poudres par des moyens mécaniques avec un polymère supplémentaire comme le polystyrène. Bien qu'on ne souhaite pas se limiter ear une théorie, on pense que le précipité recueilli diffère de celui du brevet 3 663 661, en ce qu'il est constitué par un simplemélange mécanique du poly (oxyphénylène) et du caoutchouc, alors que l'on pense que le précipité du brevet cité est constitué au moins en partie par du poly (oxyphénylène) et du caoutchouc ayant réagi. On comprendra mieux le procédé de la présente invention en se reportant aux exemples suivants. EXEMPLE 1. On a préparé une solution comprenant 1000 g de poly (oxydiméthyl-2,6 phénylène-1,4) de marque poly ioxyphénylène) PPO vendu par la General Electric Company et 200 g de polybutadiène, de marque SOLPRENE 203 vendu par la Phillips Petroleum Company dissouts dans 16 litres de toluène. On a ajouté lentement la solution ainsi formée à 21 litres de méthanol en mélangeant à vitesse éle vée au fur et à mesure de la formation du précipité. On a séparé le précipité de la solution et on l'a séché. On a obtenu un mélange homogène finement divisé de poudres.On a moulé les poudres sous forme d'éprouvettes de traction et on a trouvé qu'elles présentaient une température de déformation à chaud de 181 C, une résistance aux chocs Izod de 0,370k gm/cm d'encoche, une limite d'élasticité en traction de 562,4 kg/cm2, une résistance à la traction de 625,6 kg/cm2 et un allongement de 70 %. EXEMPLE 2. On a répété le procédé de l'exemple 1 mais on a préparé la solution avec 880 g de poly (oxyphénylène), 200 g de polybutadiène et 920 g d'un polystyrène cristallin de marque Dylène 8 vendu par la Sinclair Koppers Company. On a fait précipiter les poudres sous forme d'un mélange homogène, finement divise et on les a mou lées sous forme d'éprouvettes. On a trouvé que les éprouvettes présentaient une température de fléchissement sous charge de 123 C, une résistance aux chocs Izod de 0,171 kgm/cm d'encoche, une limite d'élasticité en traction de 611,6 kg/cm, une résistance à la traction de 534,3 kg/cm et un allongement de 17 %. EXEMPLE 3. On a répété le procédé de l'exemple 1, en utilisant le benzène comme solvant et l'isopropanol comme non-solvant. On a obtenu des résultats similaires. EXEMPLES 4 à 6. On a répété le procédé de l'exemple 2 en remplaçant le polybutadiène par un copolymère de styrène-butadiène. On utilisait le copolymère séquencé de styrène-butadiène de marque Kraton 4119 de la Shell Chemical Company. La composition des mélanges formés et leurs propriétés physiques sont données dans le tableau suivant. Composition poids %) 4 5 6 Polyoxyphénylène 80 45 45 Polystyrène 6,5 47 48,5 Copolymère styrène-butadiène 13,5 8 6,5 Propriétés physiques 4 5 6 Temperature de déformation à chaud ( C) 164 126 129 Résistance aux chocs Izod (kgm/cm d'encoche) 0,321 0,165 0,119 Limite d'élasticité en traction (kg/cm) 639,7 688,9 731,1 Résistance à la traction (kg/cm2) 646,8 555,4 562,4 Allongement (%) 57 30 40 EXEMPLE 7. On a répété le procédé de l'exemple 1, en utilisant 1.700 g de poly (oxyphénylène), et 300 g de Solprène 203. A 530 g de poudre homogène finement divisée récupérée à partir de la solution, on a ajouté 470 g de polystyrène cristallin finement divisé. On a extrudé le mélange et on l'a moulé sous forme d'éprouvettes. On a trouvé que les éprouvettes présentaient une température de déformation à chaud de 125 C, une résistance aux chocs Izod de 0,131 kgm/cm d'encoche, une limite d'élasticité en traction de 703 kg/cm , une resistance à la traction de 541 kg/cm et un allongement de 53 %. EXEMPLE 8. On a répété le procédé de l'exemple 1 en utilisant 800 g de poly (oxyphénylène) et 400 g d'un mélange de copolymères séquencé et statistique de butadiène (48 %) et de styrène (52 %) vendu par la Phillips Petroleum Co. sous la marque Solprène 103. A 600 g de poudre finement divisée obtenue par précipitation on a ajouté 400 g de polystyrène cristallin finement divisé. On a ensuite extrudé le mélange et on l'a moulé sous forme d'éprouvettes. On a trouvé que ces éprouvettes présentaient une limite d'élasticité en traction de 604,6 kg/cm , une resistance à la traction de 520,2 kg/cm , une résistance aux chocs Izod de O, 1666 kgm/cm d'encoche et un allongement de 50 %. ES 9. On a répété le procédé de l'exemple I en utilisant 900 g de poly (oxy- phénylène) et 133 g d'un copolymère statistique à 75/25 de butadiène et de styrène vendu par la Phillips Petroleum co sous la marque Solprène 1.206. A 575 g de poudre obtenue par précipitation, on a ajouté 425 g de polysène cristallin. On a extrudé le mélange et on l'a moule sous forme d'éprouvettes. Ces éprouvettes présentaient une limite d'élasticité en traction de 731,1 kg/CM; une résistance à la rupture de 555,4 kg/cm, un allongement de 28 % et une résistance aux chocs Izod de 0,100 kgm/cm d'encoche. EXEMPLE 10. On a répété le procédé de exemple 1, en utilisant 1.200 g de poly (oxyphénylène) et 180 g d'un copolymère séquencé de butadiène-styrène contenant 75 % de butadiène et vers sous la marque Solprène 1.205 par la Phillips Petroleum Co. A 625 g du poly (oxyphénylène) modifié au caoutchouc, on a ajouté 475 g de polystyrène cristallin. On a extrudé oe mélange et on l'a moulé sous forme d'éprouvettes. Les éprouvettes présentaient une température de déformation à chaud de 125 C, une résistance aux chocs Izod de 0,081 kgm/cm d'encoche, une limite d'élasticité en traction de 787,4 kg/cm, une résistance à la traction de 611,6 kg/cm et un allongement de 39 %. EXEMPLE 11. On a répété le procédé de l'exemple 10 en utilisant 700 g de poly (oxy- phénylène et 208 g de Soîprène 1.205. On a préparé un mélange de 648 g de ce poly (oxyphénylène) modifié au caoutchouc et de 352 g de polystyrène cristallin, on l'a extrudé et moulé sous la forme d'éprouvettes. Ces éprouvettes pré sentaient une résistance aux chocs Izod de 0,240 kg/cm d'encoche, une limite d'élasticité en traction de 681,9 kg/cm, une résistance à la traction de 601,6 kg/cm2, et un allongement de 73 t. EXEMPLE 12. On a préparé une solution de 800 g de poly (oxyphenylène) dans le to luène et on l'a fait précipiter comme dans l'exemple 10. On a extrudé la par dre fine et on l'a moulée sous forme d'éprouvettes. On a trouvé que ces éprouvettes présentaient une température de déformation à chaud de 192 C, une résistance aux chocs Izod de 0,065 kgm/cm d'encoche, une limite d'élasticité en traction de 815,5 kg/cm, une résistance à la traction de 646,8 kg/cm2, et un allongement de 48 %. EXEMPLE 13 On a répété le procédé de l'exemple 2 en utilisant 450 g de poly (oxyphénylène) et 550 g de polystyrène cristallin Les éprouvettes fabriquées dans le matériau obtenu présentaient une température de déformation à chaud de 124 C, une limite d'élasticité en traction de 843,6 kg/cm, une résistance à la traction de 386,7 kg/cm, une résistance aux choch Izod de 0,025 kgm/cm d'encoche et un allongement de 13 %. EXEMPLE 14. On a répété le procédé de l'exemple 2, en utilisant 450 g de poly (oxyphénylène) et 550 g de polystyrène hautement résistant aux chocs de marque Cosden 8 25-T V vendu par la Cosden Oil Co. Les éprouvettes moulées presen- taient une température de déformation à chaud de 1230 C, une résistance aux chocs Izod de 0,140 kgm/cm d'encoche, une limite d'élasticité en traction de 703 kg/cm, une résistance à la traction de 583,5 kg/cm et un allongement de 33 %. EXEMPLE 15. On a préparé des solutions de poly (oxy-diméthyl-2,6 phénylène 1,4) (6,25 % en poids) (dans le toluène) qui contenaient 5,10 ,15 , 25, 35, 40, 45 et 50 % en poids de caoutchouc de polybutadiène (Taktène 1.202) en dissolvant 500 g de poly (oxy diméthyl-2,6 phénylène 1,4) dans 800 ml de toluène et en agitant avec le caoutchouc pendant 24 heures. On a divisé chaque échatillon en quatre parties égales et on les a fait précipiter dans 250 ml de méthanol de l'une des quatre manièees suivantes: I - Agitation rapide du non-solvant produite par un Dispersator, Premier Mill Corps, Temple, Pa. dans un récipient de verre de 8,89 cm de diamètre et de 16,51 cm de profondeur avec un disque métallique de 6,35 on ayant 10 dents de scies placées alternativement à une vitesse de 550 - 750 tours (minute) et addition lente de la solution (3-4 ml/minute). 2 - Agitation lente (Dispersator utilisé à 200-300 tours/minute) et addition rapide 9-11 ml/minute) 3 - Agitation rapide et addition rapide. 4 - Agitation lente et addition lente. Les résultats sont dannés dans le tableau I. TABLEAU I % Polybutadiène Addition rapide de la solution Agitation lente Agitation rapide du non-solvant du non-solvant 5 poudre pelucheuse poudre pelucheuse 10 " " 15 " " 25 35 " poudre grossière 40 " n 45 poudre grossière poussière légère 50 poussière serrée n Addition lente de la solution Agitation lente Agitation rapide du non-solvant du non-solvant 5 poudre pelucheuse poudre pelucheuse 10 " " 15 n n 25 n n 35 poudre grossiere poudre légère 40 " 45 poussière légère poussière légère 50 poussière serrée poussière serrée REVENDICATIONS 1. Procédé de préparation d'un mélange en poudre d'un poly (oxyphénylène) et d'un caoutchouc de diène, caractérisé en ce qu'il comprend la formation d'une solution d'un poly (oxyphény- lène) et d'un caoutchouc de diène dans un solvant contenant de 0,5 à 30 % en poids du caoutchouc et la précipitation du poly (oxyphénylène) et du caoutchouc sous forme d'un mélange homogène de poudres finement divisées par mélange de la solution avec un non-solvant du poly (oxyphénylène) et du caoutchouc. 2. Procédé selon la revendication I, caractérisé en ce que le poly (oxyphénylène) est un poly (oxy-diméthyl-2,6 phénylène1,4) ayant une moyenne d'au moins I00 motifs récurrents par chaîne de polymère. 3. Procédé selon la revendication I, caractérisé en ce-que le caoutchouc est un polybutadiène. 4. Procédé selon la revendication 2 caractérisé en ce que l'on dissout le poly (oxyphénylène) dans le solvant en une quantité supérieure à celle du caoutchouc. 5. Procédé selon l'une quelconque des revendications 1 à 4, caractérisé en ce qu'on dissout également un polystyrène dans la solution avant l'étape de-précipitation. 6. Procédé selon la revendication 5 caractérisé en ce que le polystyrène est un polystyrène modifié au caoutchouc hautement résistant aux chocs. 7. Procédé selon la revendication 6, caractérisé en ce qu'on dissout le poly (oxyphénylène) dans le solvant en une quantité inférieure à celle du polystyrène modifié au caoutchouc. 8. Procédé selon l'une quelconque des revendications 1 à 4, caractérisé en ce qu'on mélange les poudres de poly (oxyphénylène) et de caoutchouc finement divisées obtenues avec un polystyrène. 9. Procédé selon l'une quelconque des revendications précédentes caractérisé en ce que le solvant est choisi parmi les hydrocarbures aromatiques monocycliques et les hydrocarbures halogénés. 10. Procédé selon l'une quelconque des revendications précédentes caractérisé en ce que le solvant est le benzène ou le toluène. 11. Procédé selon l'une quelconque des revendications pré cédentes caractérisé en ce que le non-solvant est un alcool, un ester ou un éther de glycol. -12. Procédé selon la revendication 11, caractérisé en ce que le non-solvant est un alcool. 13. Procédé selon la revendication 12, caractérisé en ce que le non-solvant est le méthanol. 14. Mélange de poudre obtenu selon l'une quelconque des revendications précédentes. .15. Article mis en forme, obtenu par moulage du mélange de poudre selon la revendication 14.